(57)【特許請求の範囲】
【請求項１】
比重が１より大きい粘着層形成媒体に付着している粘着物質を塗装対象物の表面に転移させて粘着剤層を形成し、
比重が１より大きい塗膜形成媒体に付着している粉体物質を粘着剤層に転移させて塗料層を形成し、
前記粘着剤層を形成した後のウエットな状態の前記粘着物質が表面に残留する前記粘着層形成媒体、および、前記塗料層を形成した後の前記粘着剤層に転移されなかった前記粉体物質が取り込まれずに表面に残留する前記塗膜形成媒体の混合物を水中に投入し、
前記表面にウエットな状態で存在する粘着物質に前記粉体物質が取り込まれた前記粘着層形成媒体を水中に沈め、前記表面に残留する前記粉体物質どうしの隙間に気泡が形成された前記塗膜形成媒体を水面に浮遊させて前記粘着層形成媒体および前記塗膜形成媒体を分離する分離工程
を有する塗装用媒体の分離方法。
【請求項２】
前記分離工程の前処理として、前記混合物に前記粉体物質を添加する粉体物質添加工程を行なう請求項１に記載の塗装用媒体の分離方法。
【請求項３】
前記分離工程において、前記塗膜形成媒体の水への浮遊時間の最長時間を設定してある請求項１又は２に記載の塗装用媒体の分離方法。
【請求項４】
前記粉体物質が付着した塗膜形成媒体を分離した後、当該粉体物質が付着した塗膜形成媒体に界面活性成分を含有する洗浄剤を付加して、前記粉体物質および前記塗膜形成媒体を分離する洗浄工程を有する請求項１〜３の何れか一項に記載の塗装用媒体の分離方法。
【発明の詳細な説明】
【技術分野】
【０００１】
本発明は、粘着層形成媒体に付着している粘着物質を塗装対象物の表面に転移させて粘着剤層を形成し、塗膜形成媒体に付着している粉体物質を粘着剤層に転移させて塗料層を形成した後、複数種類の塗装用媒体を分離する方法に関する。
【背景技術】
【０００２】
従来、塗装用媒体を使用して塗装対象物の表面に塗膜を形成する方法が知られていた。
特許文献１には、塗装対象物の表面に塗膜を形成する方法として、塗装対象物に形成した粘着性を有する粘着剤層の表面に、目的の粉体物質を転写して塗料層を形成する塗膜形成方法が開示してある。具体的には、粉体物質が付着した鋼球などの塗膜形成媒体を粘着剤層に衝突させることにより、塗膜形成媒体に付着している粉体物質を粘着剤層に転移させて塗料層を形成している（塗膜形成工程）。
【０００３】
使用する塗膜形成媒体の量は、形成する塗料層の厚さにかかわらず、十分な量を使用する必要がある。即ち、塗料層の形成が必要な塗装対象物の表面全体にわたって、粉体物質が均一に塗布されるためには、粉体物質が塗布された塗膜形成媒体が、塗装対象物の表面を満遍なく、且つ、多数回衝突させる必要がある。
【０００４】
そのため、塗膜形成工程の直後には、塗装対象物の表面に未固定の粉体物質や塗膜形成媒体が残留する場合がある。これら残留粉体および残留媒体の存在量が多くなれば塗装対象物の品質は低下する。また、塗装対象物を電子部品あるいは精密機械部品等に使用する場合には必ず除去する必要がある。この場合、超音波洗浄・エアブローなどの方法により、未固定の残留粉体および残留媒体を除去していた（除去工程）。
【０００５】
また、塗料層を転写する場合と同様に、前記粘着剤層を形成する際に、粘着物質を付着した粘着層形成媒体を塗装対象物に衝突させて粘着物質を塗装対象物の表面に転移させて粘着剤層を形成することがある（粘着層形成工程）。
当該粘着層形成工程の直後には、塗装対象物の上に未固定の粘着物質および粘着層形成媒体が残留する場合がある。このような残留物は、上述した除去工程と同様の手法により塗装対象物の表面から除去していた。
即ち、粘着剤層を形成した後に塗料層を形成する場合は、粘着層形成工程の後に除去工程を行ない、塗膜形成工程の後に、再度の除去工程を行なっていた。
【先行技術文献】
【特許文献】
【０００６】
【特許文献１】特許第２９９１５４４号公報
【発明の概要】
【発明が解決しようとする課題】
【０００７】
当該除去工程において対象となる全ての未固定の媒体を除去するのが望ましいが、各工程を完全に密閉された空間で行なうのは難しいため、例えば塗膜形成工程の後の除去工程にて残留物を回収したとき、粘着層形成媒体および塗膜形成媒体が混入する場合がある。
【０００８】
例えば粘着層形成媒体はジルコンビーズで形成され、塗膜形成媒体はガラスビーズで形成される。これらはそれぞれ異なる材質で構成されるが、それらの大きさ（粒径）は略同じ（約０．５ｍｍ）であり、比重も１以上である。そのため、仮に粘着層形成媒体および塗膜形成媒体が混入した状態になれば、例えば篩を利用してそれぞれを分別するのは困難である。そのため、一旦粘着層形成媒体および塗膜形成媒体が混合すれば、それぞれの媒体を分別回収して再利用することなく、破棄していた。
【０００９】
従って、本発明の目的は、複数種類の塗装用媒体を簡便に分離できる塗装用媒体の分離方法を提供することにある。
【課題を解決するための手段】
【００１０】
上記目的を達成するための本発明に係る塗装用媒体の分離方法の第一特徴構成は、比重が１より大きい粘着層形成媒体に付着している粘着物質を塗装対象物の表面に転移させて粘着剤層を形成し、比重が１より大きい塗膜形成媒体に付着している粉体物質を粘着剤層に転移させて塗料層を形成し、前記粘着剤層を形成した後のウエットな状態の前記粘着物質が表面に残留する前記粘着層形成媒体、および、前記塗料層を形成した後の前記粘着剤層に転移されなかった前記粉体物質が取り込まれずに表面に残留する前記塗膜形成媒体の混合物を水中に投入し、前記表面にウエットな状態で存在する粘着物質に前記粉体物質が取り込まれた前記粘着層形成媒体を水中に沈め、前記表面に残留する前記粉体物質どうしの隙間に気泡が形成された前記塗膜形成媒体を水面に浮遊させて前記粘着層形成媒体および前記塗膜形成媒体を分離する分離工程を有する点にある。
【００１１】
当該混合物に含まれる塗膜形成媒体は、粘着剤層に対して粉体物質を転移させる処理が完了したとはいえ、当該塗膜形成媒体の表面には、粘着剤層に転移されなかった粉体物質が残留しているものが多い。このように塗膜形成媒体の表面に粉体物質が付着している状態で水中に投入すれば、塗膜形成媒体の表面では、粉体物質どうしの隙間に気泡が形成され易く、塗膜形成媒体と水の界面との間に空気を介在させ易くなる。そのため、表面に粉体物質が付着した塗膜形成媒体は、その見かけの比重が小さくなって浮力が向上し、水面に浮遊させることができる。
【００１２】
一方、当該混合物に含まれる粘着層形成媒体も、塗装対象物に対して粘着物質を転移させた後のものである。しかし、粘着層形成媒体の表面にはウェットな状態の粘着物質が存在する。この状態で粘着層形成媒体を塗膜形成媒体と混合すれば、塗膜形成媒体の表面に付着した粉体物質が粘着層形成媒体の表面に付着する場合がある。しかし、粘着層形成媒体の表面に付着した粉体物質は、前記ウェットな状態の粘着物質に取り込まれるため、当該粉体物質は最表面に露出し難くなる。そのため、この状態で混合物に含まれる粘着層形成媒体を水中に投入したとしても、粘着層形成媒体と水の界面との間には空気が介在し難く、粘着層形成媒体の見かけの比重は変化しない。よって、粘着層形成媒体の浮力は変化せず、水中に沈むこととなる。
【００１３】
このようにして本発明の塗装用媒体の分離方法では、粘着層形成媒体および塗膜形成媒体の混合物を水中に投入するだけで、粉体物質が付着した塗膜形成媒体を水面に浮遊させて粘着層形成媒体および塗膜形成媒体を分離することができる。即ち、本発明では、塗膜形成方法の工程で使用した粉体物質が塗料用媒体の比重を調節する比重コントロール剤の役目を果たすため、複数の媒体の分離のために、例えば新たに塗料用媒体の比重を調節する物質を選定する必要がなく、塗膜形成方法の工程で使用した粉体物質をそのまま流用することができるため、簡便に実施することができる。
【００１４】
さらに、通常、各種物質を分離する際に行なわれる沈降分離や浮上分離では、溶液のｐＨ調節や凝集剤の添加など、煩雑な作業を行なう必要がある。しかし、本発明の塗装用媒体の分離方法では、これらの煩雑な作業を行なう必要がなく、ｐＨ調整剤や凝集剤などに費やす費用を削減することができる。
よって、本発明の塗装用媒体の分離方法では、同程度の粒径を有する種類の異なる塗料用媒体であっても、簡便に分離して再利用することができる。また、従来では廃棄していた塗料用媒体の廃棄に費やすコストを削減することができる。
【００１５】
本発明に係る塗装用媒体の分離方法の第二特徴構成は、前記分離工程の前処理として、前記混合物に前記粉体物質を添加する粉体物質添加工程を行なう点にある。
【００１６】
本構成のように混合物に粉体物質を添加すれば、より多くの粉体物質を静電的に塗膜形成媒体の表面に付着させることができる。この状態で塗膜形成媒体を水中に投入すれば、塗膜形成媒体の表面では、粉体物質どうしの隙間に気泡がより形成され易くなり、塗膜形成媒体と水の界面との間に空気をより介在させ易くなる。そのため、表面により多くの粉体物質が付着した塗膜形成媒体は、その見かけの比重がより小さくなって浮力が向上し、確実に水面に浮遊させることができる。
【００１７】
一方、当該混合物に含まれる粘着層形成媒体は、粉体物質を添加したとしても、当該粉体物質は粘着層形成媒体の表面に存在するウェットな状態の粘着物質に取り込まれるため、当該粉体物質は最表面に露出し難くなる。そのため、この状態で混合物に含まれる粘着層形成媒体を水中に投入したとしても、粘着層形成媒体と水の界面との間には空気が介在し難く、粘着層形成媒体の見かけの比重は変化することはないため浮力は変化せず、水中に沈むこととなる。
【００１８】
従って、本構成では、塗膜形成媒体をより確実に水面に浮遊させることができるため、粘着層形成媒体および塗膜形成媒体を確実に分離することができる。
【００１９】
本発明に係る塗装用媒体の分離方法の第三特徴構成は、前記分離工程において、前記塗膜形成媒体の水への浮遊時間の最長時間を設定した点にある。
【００２０】
水に投入された塗膜形成媒体の表面からは、粉体物質が徐々に分離する。よって、塗膜形成媒体と水の界面との間に介在する空気（気泡）も、徐々に失われる。そのため、塗膜形成媒体を浮遊させる最長の時間を設定することで、塗膜形成媒体が水没する前に水面にて確実に回収することができる。
【００２１】
本発明に係る塗装用媒体の分離方法の第四特徴構成は、前記粉体物質が付着した塗膜形成媒体を分離した後、当該粉体物質が付着した塗膜形成媒体に界面活性成分を含有する洗浄剤を付加して、前記粉体物質および前記塗膜形成媒体を分離する洗浄工程を有する点にある。
【００２２】
分離工程によって分離された塗膜形成媒体の表面には粉体物質が付着している。この状態で塗膜形成媒体に洗浄剤を付加すれば、洗浄剤の界面活性成分が塗膜形成媒体の表面に浸透し、当該界面活性成分の界面活性作用によって粉体物質を塗膜形成媒体から分離して洗浄することができる。
そして、洗浄工程によって塗膜形成媒体の表面より粉体物質を分離すると、塗膜形成媒体自身が有する比重のため、塗膜形成媒体を水中に沈殿させることができる。このようにして沈殿した塗膜形成媒体は、容易に回収することができる。
【図面の簡単な説明】
【００２３】
【図１】塗膜形成方法および本発明の塗膜用媒体の分離方法の手順を示した流れ図である。
【図２】塗装対象物の表面に塗膜を形成する概略図である。
【図３】塗膜用媒体の分離態様を示す概略図である。
【図４】分離工程における塗膜用媒体の状態を示す概略図である。
【図５】別実施形態の分離工程における塗膜用媒体の状態を示す概略図である。
【発明を実施するための形態】
【００２４】
以下、本発明の実施例を図面に基づいて説明する。
本発明の塗膜用媒体の分離方法は、粘着層形成媒体に付着している粘着物質を塗装対象物の表面に転移させて粘着剤層を形成し、塗膜形成媒体に付着している粉体物質を粘着剤層に転移させて塗料層を形成した後、複数の塗装用媒体を簡便に分離する方法である。本明細書では、複数の塗装用媒体として、粘着剤層を形成する粘着層形成媒体、および、塗料層を形成する塗膜形成媒体を使用する。
【００２５】
これら塗装用媒体を使用した塗膜形成方法の概要は以下の通りである（図１，２）。
粘着剤層Ｐ１は、粘着物質１１が付着した粘着層形成媒体１０を塗装対象物１００に衝突させ、当該粘着層形成媒体１０に付着している粘着物質１１を塗装対象物１００の表面に転移させることにより形成される（粘着層形成工程Ａ）。当該粘着層形成工程Ａでは、粘着物質１１、粘着層形成媒体１０および塗装対象物１００を同一の容器内に投入して振動又は攪拌することにより、塗装対象物１００の表面に粘着剤層Ｐ１を形成してもよい。
【００２６】
粘着層形成媒体１０の材質は、鉄などの各種金属・炭素鋼・合金・セラミックス・ガラス・・硬質プラスチック等が使用できる。セラミックスとしては、ＺｒＯ2（二酸化ジルコニウム）、Ａｌ2Ｏ3（アルミナ）、ＳｉＯ2、ＴｉＯ2等の酸化物、ＴｉＮ，ＢＮ等の窒化物等、ＳｉＣ，ＷＣ，ＴｉＣ等の炭化物等を使用できる。これら物質の比重は何れも１より大きい。
【００２７】
粘着層形成媒体１０のサイズおよび材質等は、塗装対象物１００の形状やサイズ、塗装対象物１００に形成される塗膜を構成する粉体物質１の材質等に応じて適宜選択することができる。また、サイズや材質の異なる粘着層形成媒体１０を混合して使用してもよく、粘着層形成媒体１０に表面処理・表面皮膜を施してもよい。粘着層形成媒体１０の形状は、球状・楕円形・立方体・三角柱・円柱・円錐・三角錐・四角錐・菱面体・不定型体などを呈するものを使用することができ、これら形状の粘着層形成媒体１０を単独で、或いは、適宜混合して使用してもよい。粘着層形成媒体１０の大きさは、例えば粘着層形成媒体１０が球状の場合には、その粒径を０．３〜０．６ｍｍ程度とすればよい。
【００２８】
粘着層形成媒体１０の表面に付着させる粘着物質１１は、エポキシ樹脂・ポリエステル樹脂・アクリル樹脂・ポリウレタン樹脂・フッ素樹脂・メラミン樹脂等の液状樹脂を含め、種々の液状物質を使用することができる。また、粘着物質としての液状樹脂に、ジシアンジアミド・イミダゾールなどの硬化剤や、粒状のスペーサー粒子を加えてもよい。当該スペーサー粒子としては、シリカ・アルミナ・ジルコニア・水酸化アルミニウム・各種金属・各種樹脂等からなる微粒子が使用できる。その大きさ及び添加量は、粘着層形成媒体の形状やサイズ等により、適宜設定すればよい。当該スペーサー粒子の粘着物質中の体積割合は５〜３０％程度である。
【００２９】
粘着層形成工程Ａの後、塗装対象物１００の表面に残留した未固定の粘着物質１１や粘着層形成媒体１０を除去する（第一除去工程Ｂ）。
【００３０】
このようにして得られた粘着剤層Ｐ１の表面に、粉体物質１が静電的に付着した塗膜形成媒体２０を用いて目的の塗料層Ｐ２を形成する（塗膜形成工程Ｃ）。当該塗膜形成工程Ｃでは、粉体物質１が付着した塗膜形成媒体２０を粘着剤層Ｐ１に衝突させることにより、塗膜形成媒体２０に付着している粉体物質１を粘着剤層Ｐ１に転移させて塗料層Ｐ２を形成する。
【００３１】
塗膜形成媒体２０の材質は、鉄などの各種金属・炭素鋼・合金・セラミックス・ガラス・硬質プラスチック等が使用できる。また、粘着層に充分な打撃力が加えられるのであれば、硬質のゴムも使用することができる。これら物質の比重は何れも１より大きい。塗膜形成媒体２０のサイズおよび材質は、塗装対象物１００の形状およびサイズ、粉体物質１の材質に応じて適宜選択することができる。また、サイズや材質の異なる塗膜形成媒体２０を混合して使用してもよく、塗膜形成媒体２０に表面処理・表面皮膜を施してもよい。当該表面皮膜としては、例えばウレタンコーティングを施すとよい。当該ウレタンコーティングを施すことにより、静電的に粉体物質１を塗膜形成媒体２０に付着させ易くなる。
塗膜形成媒体２０の形状は、球状・楕円形・立方体・三角柱・円柱・円錐・三角錐・四角錐・菱面体・不定型体などを呈するものを使用することができ、これら形状の塗膜形成媒体２０を単独で、或いは、適宜混合して使用してもよい。塗膜形成媒体２０の大きさは、例えば塗膜形成媒体２０が球状の場合には、その粒径を０．３〜０．６ｍｍ程度とすればよい。
【００３２】
塗膜形成媒体２０の表面に付着させる粉体物質１は、エポキシ樹脂・ポリエステル樹脂・アクリル樹脂・ポリウレタン樹脂・フッ素樹脂・メラミン樹脂等の粉体樹脂を含め、種々の粉体物質を使用することができる。粉体物質１は、塗装対象物１００の防食・美観付与・絶縁性付与・強度向上などの機能を有するものであれば何れも使用することができる。
【００３３】
粉体物質１の粒度は、塗装対象物１００の大きさ、形成する塗膜の厚さ及び粉体物質１の材質により、適宜設定すればよく、例えば０．５μｍ程度とするのがよい。一般に、粉体物質１は粒度が小さいほど塗装対象物１００の表面に形成した粘着層の粘着物質１１により捕捉されやすい。また、粉体物質１は塑性変形による粉体同士の圧着や結合が起こり易い。従って、粉体物質１の粒度が小さいほど、衝突の打撃力が小さくて済み、粉体物質１の粘着層への堆積が促進され、形成される塗膜の表面粗さも小さくなる。
【００３４】
当該塗膜形成工程Ｃの後には、塗装対象物１００の表面に残留した未固定の粉体物質１や塗膜形成媒体２０を除去する（第二除去工程Ｄ）。
【００３５】
本実施形態では、塗装用媒体として、例えば粘着層形成媒体１０を二酸化ジルコニウム（ＺｒＯ2）製のビーズで形成し、塗膜形成媒体２０にウレタンコーティング２１を施したガラスビーズで形成する場合について説明する。また、当該粘着層形成媒体１０の表面には粘着物質１１としてエポキシ樹脂を付着させ、粉体物質１としてエポキシ樹脂を使用する。
【００３６】
通常の塗膜形成装置では、完全密閉状態で上述した各工程を行なうのは困難である。例えば第二除去工程Ｄにて残留物を回収したとき、回収物の中の塗装用媒体は大部分が塗膜形成媒体２０であるが、たとえば約１〜２％程度の割合で粘着層形成媒体１０が混入することがある。このように、混入する複数種類の塗装用媒体において、それぞれ異なる材質で構成され、それらの大きさ（粒径）は略同程度であり、比重も１以上である場合、以下のようにして粘着層形成媒体１０および塗膜形成媒体２０を分離する。
【００３７】
即ち、本発明の塗装用媒体の分離方法では、図３に示したように、粘着剤層Ｐ１を形成した後の粘着層形成媒体１０および塗料層Ｐ２を形成した後の塗膜形成媒体２０の混合物Ｍを第一槽３０に貯留した水中に投入し、粉体物質１が付着した塗膜形成媒体２０を水面に浮遊させて粘着層形成媒体１０および塗膜形成媒体２０を分離する分離工程Ｆを行なう。
【００３８】
当該混合物Ｍに含まれる塗膜形成媒体２０は、粘着剤層Ｐ１に対して粉体物質１を転移させた後のものである。即ち、当該塗膜形成媒体２０の表面には、粘着剤層Ｐ１に転移されなかった粉体物質１が残留しているものが多い。この状態で水中に投入すれば、塗膜形成媒体２０の表面では、粉体物質１どうしの隙間に気泡が形成され易く、塗膜形成媒体２０と水の界面との間に空気を介在させ易くなる。そのため、表面に粉体物質１が付着した塗膜形成媒体２０は、その見かけの比重が小さくなって浮力が向上し、水面に浮遊させることができる（図４（ｂ））。
【００３９】
一方、当該混合物Ｍに含まれる粘着層形成媒体１０も、塗装対象物１００に粘着物質１１を転移させた後のものである。この状態で粘着層形成媒体１０を塗膜形成媒体２０と混合すれば、塗膜形成媒体２０の表面に付着した粉体物質１が粘着層形成媒体１０の表面に付着し、この粉体物質１は、粘着層形成媒体１０の表面に存在するウェットな状態の粘着物質１１に取り込まれるため、当該粉体物質１は最表面に露出し難くなる。そのため、この状態で混合物Ｍに含まれる粘着層形成媒体１０を水中に投入したとしても、粘着層形成媒体１０と水の界面との間に空気が介在し難く、粘着層形成媒体１０の見かけの比重は変化することはないため粘着層形成媒体１０の浮力は変化せず、水中に沈むこととなる（図４（ａ））。
【００４０】
このようにして本発明の塗装用媒体の分離方法では、粘着層形成媒体１０および塗膜形成媒体２０の混合物Ｍを水中に投入するだけで、粉体物質１が付着した塗膜形成媒体２０を水面に浮遊させて粘着層形成媒体１０および塗膜形成媒体２０を分離することができる。即ち、本発明では、塗膜形成方法の工程で使用した粉体物質１が塗料用媒体の比重を調節する比重コントロール剤の役目を果たしている。
【００４１】
分離工程Ｆによって、水面に漂う塗膜形成媒体２０は容易に回収することができる。一方、粘着層形成媒体１０は第一槽３０の底部に沈殿するため、当該底部に設けた媒体回収口３１を経由して外部に取り出すことができる。
尚、分離工程Ｆでは、混入した異物をも第一槽３０における水中での浸漬処理によって塗料用媒体と分離することができる。
【００４２】
当該分離工程Ｆでは、塗膜形成媒体２０の水への浮遊時間の最長時間を設定するとよい。水に投入された塗膜形成媒体２０の表面からは、粉体物質１が徐々に分離する。よって、塗膜形成媒体２０と水の界面との間に介在する空気（気泡）も、徐々に失われる。そのため、塗膜形成媒体２０を浮遊させる最長の時間を設定することで、塗膜形成媒体２０が水没する前に水面にて確実に回収することができる。尚、時間の設定は、タイマー手段（図外）によって設定するとよい。
【００４３】
混合物Ｍを第一槽３０に投入した後、バブリングを行なって攪拌してもよい。これにより、塗膜形成媒体２０と水の界面との間に空気を介在させ易くすることができる。よって、粘着層形成媒体１０および塗膜形成媒体２０の分離を促進させることができる。
【００４４】
このようにして分離できた塗膜形成媒体２０を、例えばオーバーフローによって、下流の第二槽４０に移流させる。第二槽４０では、粉体物質１および塗膜形成媒体２０を分離する洗浄工程Ｇを行なう。第二槽４０には予め界面活性成分を含有する洗浄剤を付加した水溶液を貯留しておく。当該洗浄剤は、例えば中性の洗剤を使用できるが、これに限られるものではない。
【００４５】
分離工程Ｆによって分離された塗膜形成媒体２０の表面には粉体物質１が付着している。この状態で第二槽４０に投入されれば、洗浄剤の界面活性成分が塗膜形成媒体２０の表面に浸透し、当該界面活性成分の界面活性作用によって粉体物質１を塗膜形成媒体２０から分離して洗浄することができる。
【００４６】
上述したように、表面に粉体物質１が付着した塗膜形成媒体２０は、その見かけの比重が小さくなり、水面に浮遊させることができた。しかし、洗浄工程Ｇによって塗膜形成媒体２０の表面より粉体物質１を分離すると、塗膜形成媒体２０自身が有する比重（＞１）のため、塗膜形成媒体２０は水中に沈殿させることができる。第二槽４０の底部に沈殿した塗膜形成媒体２０は、当該底部に設けた媒体回収口４１を経由して外部に取り出すことができる。
【００４７】
第二槽４０では、攪拌手段４２によって水中を攪拌することで、粉体物質１および塗膜形成媒体２０の分離を促進することができる。さらに、超音波発生手段４３によって超音波を水中に伝達させると、複数の塗膜形成媒体２０を凝集させることができるため回収効率が向上する。攪拌手段４２による攪拌条件は、超音波による媒体の凝集を阻害しない程度の条件にするとよい。
【００４８】
〔別実施の形態〕
上述した実施形態において、分離工程Ｆの前処理として、粘着層形成媒体１０および塗膜形成媒体２０の混合物Ｍに粉体物質１を添加する粉体物質添加工程Ｅを行なってもよい。添加する粉体物質１は、例えば混合物Ｍの重量の２〜８％程度とするのがよいが、これに限られるものではない。
【００４９】
図５に示したように、混合物Ｍに粉体物質１を添加すれば、塗膜形成媒体２０の表面に、より多くの粉体物質１を付着させることができる。この状態で塗膜形成媒体２０を水中に投入すれば、塗膜形成媒体２０の表面では、粉体物質１どうしの隙間に気泡がより形成され易くなり、塗膜形成媒体２０と水の界面との間に空気をより介在させ易くなる。そのため、塗膜形成媒体２０の見かけの比重がより小さくなり、より水面に浮遊させ易くなる。
【００５０】
一方、当該混合物Ｍに含まれる粘着層形成媒体１０は、粉体物質１を添加したとしても、当該粉体物質１は、粘着層形成媒体１０の表面に存在するウェットな状態の粘着物質１１に取り込まれるため、当該粉体物質１は最表面に露出し難くなる。そのため、この状態で混合物Ｍに含まれる粘着層形成媒体１０を水中に投入したとしても、粘着層形成媒体１０と水の界面との間に空気が介在し難い。よって、粘着層形成媒体１０の見かけの比重は変化することはないため浮力は変化せず、水中に沈むこととなる（図４（ａ））。
【００５１】
以上のごとく、本実施態様では、塗膜形成媒体２０をより確実に水面に浮遊させることができるため、粘着層形成媒体１０および塗膜形成媒体２０を確実に分離することができる。
【産業上の利用可能性】
【００５２】
本発明の塗装用媒体の分離方法は、粘粘着剤層を形成した後の粘着層形成媒体、および、塗料層を形成した後の塗膜形成媒体の分離に利用できる。
【符号の説明】
【００５３】
１          粉体物質
１０        粘着層形成媒体
１１        粘着物質
２０        塗膜形成媒体
１００      塗装対象物
Ｅ          粉体物質添加工程
Ｆ          分離工程
Ｇ          洗浄工程
Ｍ          混合物
Ｐ１        粘着剤層
Ｐ２        塗料層
【図１】
0005674000.tif 000002
【図２】
0005674000.tif 000003
【図３】
0005674000.tif 000004
【図４】
0005674000.tif 000005
【図５】
0005674000.tif 000006